(57)【特許請求の範囲】
【請求項１】
芳香族ビニルと、（メタ）アクリル酸エステルと、不飽和ジカルボン酸との共重合体を含む基材樹脂から構成される発泡粒子であり、前記発泡粒子が、３００倍で０．１３ｍｍ2の面積を撮影した断面写真において、５μｍ以上かつ３０μｍ未満の気泡径の小気泡と３０〜１００μｍの気泡径の大気泡を備え、前記小気泡が、前記大気泡の合計面積の１〜５０倍の合計面積を示すことを特徴とする発泡粒子。
【請求項２】
前記小気泡が、３００倍で０．１３ｍｍ2の面積を撮影した断面写真において、前記大気泡の個数の１〜３００倍の個数で存在する請求項１に記載の発泡粒子。
【請求項３】
前記発泡粒子が、３００倍で０．１３ｍｍ2の面積を撮影した断面写真において、０．２〜０．８の界面アスペクト比を示す表面近傍の気泡を備える請求項１又は２に記載の発泡粒子。
【請求項４】
前記芳香族ビニルがスチレン系単量体、前記（メタ）アクリル酸エステルが（メタ）アクリル酸アルキルエステル（アルキル基の炭素数は１〜５）、前記不飽和ジカルボン酸が炭素数２〜６の脂肪族不飽和ジカルボン酸、からそれぞれ選択され、前記共重合体が、前記芳香族ビニルと（メタ）アクリル酸エステルと不飽和ジカルボン酸の３つに由来する単位の合計を１００重量部とすると、前記芳香族ビニルに由来する単位を３０〜８０重量部、前記（メタ）アクリル酸エステルに由来する単位を８〜３５重量部、前記不飽和ジカルボン酸に由来する単位を１０〜５０重量部を含む請求項１〜３のいずれか１つに記載の発泡粒子。
【請求項５】
芳香族ビニルと、（メタ）アクリル酸エステルと、不飽和ジカルボン酸との共重合体を含む基材樹脂から構成される発泡成形体であり、前記発泡粒子が、３００倍で０．１３ｍｍ2の面積を撮影した断面写真において、５μｍ以上かつ３０μｍ未満の気泡径の小気泡と３０〜１００μｍの気泡径の大気泡を備え、前記小気泡が、前記大気泡の合計面積の０．５〜５０倍の合計面積を示すことを特徴とする発泡成形体。
【請求項６】
前記小気泡が、３００倍で０．１３ｍｍ2の面積を撮影した断面写真において、前記大気泡の個数の１〜３００倍の個数で存在する請求項５に記載の発泡成形体。
【請求項７】
前記発泡成形体が、３００倍で０．１３ｍｍ2の面積を撮影した断面写真において、０．３７〜０．８の界面アスペクト比を示す表面近傍の気泡を備える請求項５又は６に記載の発泡成形体。
【請求項８】
前記芳香族ビニルがスチレン系単量体、前記（メタ）アクリル酸エステルが（メタ）アクリル酸アルキルエステル（アルキル基の炭素数は１〜５）、前記不飽和ジカルボン酸が炭素数２〜６の脂肪族不飽和ジカルボン酸、からそれぞれ選択され、前記共重合体が、前記芳香族ビニルと（メタ）アクリル酸エステルと不飽和ジカルボン酸の３つに由来する単位の合計を１００重量部とすると、前記芳香族ビニルに由来する単位を３０〜８０重量部、前記（メタ）アクリル酸エステルに由来する単位を８〜３５重量部、前記不飽和ジカルボン酸に由来する単位を１０〜５０重量部を含む請求項５〜７のいずれか１つに記載の発泡成形体。
【請求項９】
請求項５〜８のいずれか１つに記載の発泡成形体と、この発泡成形体の表面に積層一体化された繊維強化プラスチック層とを有することを特徴とする繊維強化複合体。
【請求項１０】
風車翼、ロボットアーム、自動車部品に用いられる請求項９に記載の繊維強化複合体。
【請求項１１】
請求項５〜８のいずれか１つに記載の発泡成形体又は請求項９に記載の繊維強化複合体から構成される自動車用部品。
【発明の詳細な説明】
【技術分野】
【０００１】
本発明は、発泡粒子、発泡成形体、繊維強化複合体及び自動車用部品に関する。更に詳しくは、本発明は、機械的物性が向上した発泡成形体を与え得る発泡粒子、及びその発泡粒子から得られた発泡成形体、繊維強化複合体及び自動車用部品に関する。
【背景技術】
【０００２】
近年、航空機、自動車、船舶等の乗り物は、地球環境への負荷低減のために燃費向上が必要とされており、これらの乗り物を構成する金属材料を樹脂材料へ転換し、大きな軽量化を図る流れが強くなってきている。これらの樹脂材料としては、繊維強化プラスチックが挙げられるが、一部に軽量コア材を使用することで更なる軽量化や高剛性化を図ることも検討されている。軽量コア材として用いられる材料として高い圧縮強度を有するポリスチレン発泡体が検討されている。
例えば、特開２０１２−２１４７５１号公報（特許文献１）には、ポリスチレン系樹脂粒子中に炭素数６以下の炭化水素からなる発泡剤を含む発泡性粒子において、発泡性粒子全体（但し、内部気泡は除く）に炭素数７以上の有機化合物が均一に含有されてなり、有機化合物の溶解度パラメータ（Ａ）が発泡剤の溶解度パラメータ（Ｂ）に対して特定の関係を有する発泡性粒子及び、その発泡性粒子から得られた発泡成形体が記載されている。
【先行技術文献】
【特許文献】
【０００３】
【特許文献１】特開２０１２−２１４７５１号公報
【発明の概要】
【発明が解決しようとする課題】
【０００４】
しかしながら、特許文献１の発泡成形体は、ガラス転移温度が低いポリスチレン系樹脂製の発泡性粒子から得られているため、耐熱性のような機械的物性が十分でなかった。そのため、機械的物性が向上した発泡成形体及びその発泡成形体を製造し得る発泡粒子の提供が望まれていた。
【課題を解決するための手段】
【０００５】
本発明の発明者等は、ポリスチレン系樹脂に代えて他の種類の樹脂を使用すれば機械的物性が向上するのではないかとの考えの下で試験を繰り返し、芳香族ビニルと、（メタ）アクリル酸エステルと、不飽和ジカルボン酸との共重合体を発泡粒子の基材樹脂として使用すれば発泡成形体の機械的物性をある程度向上できることに気付いた。そこで発明者等は更に検討したところ、この基材樹脂を使用しつつ、発泡粒子を構成する気泡の大きさと気泡の合計面積を制御することにより、機械的物性を大幅に向上できることを意外にも見い出すことで本発明に至った。
【０００６】
かくして本発明によれば、芳香族ビニルと、（メタ）アクリル酸エステルと、不飽和ジカルボン酸との共重合体を含む基材樹脂から構成される発泡粒子であり、前記発泡粒子が、３００倍で０．１３ｍｍ2の面積を撮影した断面写真において、５μｍ以上かつ３０μｍ未満の気泡径の小気泡と３０〜１００μｍの気泡径の大気泡を備え、前記小気泡が、前記大気泡の合計面積の１〜５０倍の合計面積を示すことを特徴とする発泡粒子が提供される。
【０００７】
また、本発明によれば、芳香族ビニルと、（メタ）アクリル酸エステルと、不飽和ジカルボン酸との共重合体を含む基材樹脂から構成される発泡成形体であり、前記発泡粒子が、３００倍で０．１３ｍｍ2の面積を撮影した断面写真において、５μｍ以上かつ３０μｍ未満の気泡径の小気泡と３０〜１００μｍの気泡径の大気泡を備え、前記小気泡が、前記大気泡の合計面積の０．５〜５０倍の合計面積を示すことを特徴とする発泡成形体が提供される。
【０００８】
更に、本発明によれば、上記の発泡成形体と、この発泡成形体の表面に積層一体化された繊維強化プラスチック層とを有することを特徴とする繊維強化複合体が提供される。
また、本発明によれば、上記の発泡成形体又は繊維強化複合体から構成される自動車用部品が提供される。
【発明の効果】
【０００９】
本発明によれば、優れた機械的物性を示す発泡成形体、及びその発泡成形体を製造し得る発泡粒子を提供できる。
また、以下のいずれかの場合、より優れた機械的物性を示す発泡成形体、及びその発泡成形体を製造し得る発泡粒子を提供できる。
（１）小気泡が、３００倍で０．１３ｍｍ2の面積を撮影した断面写真において、大気泡の個数の１〜３００倍の個数で存在する。
（２）発泡粒子又は発泡成形体が、３００倍で０．１３ｍｍ2の面積を撮影した断面写真において、０．２〜０．８の界面アスペクト比を示す表面近傍の気泡を備える。
（３）芳香族ビニルがスチレン系単量体、（メタ）アクリル酸エステルが（メタ）アクリル酸アルキルエステル（アルキル基の炭素数は１〜５）、不飽和ジカルボン酸が炭素数２〜６の脂肪族不飽和ジカルボン酸、からそれぞれ選択され、共重合体が、芳香族ビニルと（メタ）アクリル酸エステルと不飽和ジカルボン酸の３つに由来する単位の合計を１００重量部とすると、芳香族ビニルに由来する単位を３０〜８０重量部、（メタ）アクリル酸エステルに由来する単位を８〜３５重量部、不飽和ジカルボン酸に由来する単位を１０〜５０重量部を含む。
【図面の簡単な説明】
【００１０】
【図１】実施例１の発泡粒子の断面写真である。
【図２】実施例２の発泡粒子の断面写真である。
【図３】実施例３の発泡粒子の断面写真である。
【図４】実施例４の発泡粒子の断面写真である。
【図５】実施例５の発泡粒子の断面写真である。
【図６】実施例６の発泡粒子の断面写真である。
【図７】比較例１の発泡粒子の断面写真である。
【図８】比較例２の発泡粒子の断面写真である。
【図９】実施例１の発泡成形体の断面写真である。
【図１０】実施例２の発泡成形体の断面写真である。
【図１１】比較例１の発泡成形体の断面写真である。
【図１２】比較例２の発泡成形体の断面写真である。
【図１３】実施例７の発泡粒子の断面写真である。
【図１４】実施例８の発泡粒子の断面写真である。
【図１５】実施例９の発泡粒子の断面写真である。
【図１６】実施例７の発泡成形体の断面写真である。
【図１７】実施例８の発泡成形体の断面写真である。
【図１８】実施例９の発泡成形体の断面写真である。
【発明を実施するための形態】
【００１１】
（発泡粒子）
（１）基材樹脂
発泡粒子は、芳香族ビニルと、（メタ）アクリル酸エステルと、不飽和ジカルボン酸との共重合体を含む基材樹脂から構成される。基材樹脂中に共重合体が占める割合は、７０重量％以上であることが好ましく、８５重量％以上であることがより好ましく、１００重量％であってもよい。共重合体は１１５〜１６０℃のガラス転移温度Ｔｇを有していることが好ましい。Ｔｇが１１５℃より低い場合、発泡粒子を用いて製造された発泡成形体の表面への表皮材の積層一体化が不十分となって、機械的物性が低下することがある。１６０℃より高い場合、発泡粒子の発泡性が低下して、発泡粒子同士の熱融着一体化が不十分となって発泡成形体の機械的物性が低下することがある。より好ましいＴｇは１２０〜１５０℃である。
【００１２】
（ａ）芳香族ビニル
芳香族ビニルは、ビニル基からなる置換基を備えた芳香族化合物である。ビニル基の数及び芳香族化合物の炭素数は特に限定されない。具体的な芳香族ビニルとしては、スチレン、α−メチルスチレン、ビニルトルエン、エチルスチレン、ｉ−プロピルスチレン、ｔ−ブチルスチレン、ジメチルスチレン、ブロモスチレン、クロロスチレン等のスチレン系単官能単量体、ジビニルベンゼン、トリビニルベンゼン、ジビニルトルエン、ジビニルキシレン、ビス（ビニルフェニル）メタン、ビス（ビニルフェニル）エタン、ビス（ビニルフェニル）プロパン、ビス（ビニルフェニル）ブタン、ジビニルナフタレン、ジビニルアントラセン、ジビニルビフェニル、ビスフェノールＡのエチレンオキシド付加物ジ（メタ）アクリレート、ビスフェノールＡのプロピレンオキシド付加物ジ（メタ）アクリレートが挙げられる。芳香族ビニルは、単独で用いられても二種以上が併用されてもよい。この内、入手容易性の観点から、スチレンが好ましい。
【００１３】
（ｂ）（メタ）アクリル酸エステル
（メタ）アクリル酸エステルとしては、特に限定されないが、例えば、（メタ）アクリル酸アルキルエステルが挙げられる。（メタ）アクリル酸アルキルエステル中のアルキル基の炭素数は１〜５とすることができる。具体的な（メタ）アクリル酸エステルとしては、（メタ）アクリル酸メチル、（メタ）アクリル酸エチル、（メタ）アクリル酸プロピル、（メタ）アクリル酸ブチル等が挙げられる。（メタ）アクリル酸エステルは、単独で用いられても二種以上が併用されてもよい。発泡成形体の機械的物性を向上させる観点から、（メタ）アクリル酸メチルが好ましく、メタクリル酸メチルがより好ましい。
【００１４】
（ｃ）不飽和ジカルボン酸
不飽和ジカルボン酸は、特に限定されないが、炭素数２〜６の脂肪族不飽和ジカルボン酸が挙げられる。具体的な不飽和ジカルボン酸としては、マレイン酸、イタコン酸、シトラコン酸、アコニット酸、これらの無水物等が挙げられる。不飽和ジカルボン酸は、単独で用いられても二種以上が併用されてもよい。
【００１５】
（ｄ）芳香族ビニル、（メタ）アクリル酸エステル、不飽和ジカルボン酸に由来する単位の割合
芳香族ビニルと（メタ）アクリル酸エステルと不飽和ジカルボン酸の３つに由来する単位の合計を１００重量部とすると、芳香族ビニルに由来する単位を３０〜８０重量部、（メタ）アクリル酸エステルに由来する単位を８〜３５重量部、不飽和ジカルボン酸に由来する単位を１０〜５０重量部を含むことが好ましい。
芳香族ビニルに由来する単位が占める割合が３０重量部未満の場合、発泡成形時に発泡粒子の発泡性が低下して、発泡粒子同士の熱融着一体化が不十分となって発泡成形体の機械的物性が低下することがある。この割合が８０重量部より大きい場合、発泡成形体の耐熱性が低下することがある。この割合は４０〜７５重量部であることがより好ましく、４５〜７０重量部であることが更に好ましい。
【００１６】
（メタ）アクリル酸エステルに由来する単位が占める割合が８重量部未満の場合、発泡成形体の機械的物性が低下することがある。この割合が３５重量部より大きい場合、発泡成形時に発泡粒子の発泡性が低下して、発泡粒子同士の熱融着一体化が不十分となって発泡成形体の機械的物性が低下することがある。この割合は１０〜３３重量部であることがより好ましく、１５〜３０重量部であることが更に好ましい。
不飽和ジカルボン酸に由来する単位が占める割合が１０重量部未満の場合、発泡成形体の耐熱性が低下することがある。この割合が５０重量部より大きい場合、発泡成形時に発泡粒子の発泡性が低下して、発泡粒子同士の熱融着一体化が不十分となって発泡成形体の機械的物性が低下することがある。この割合は１５〜４０重量部であることがより好ましく、２０〜３５重量部であることが更に好ましい。
なお、単量体の使用量とその単量体に由来する単位の含有量とはほぼ一致している。
【００１７】
各成分比、すなわち、芳香族ビニルと（メタ）アクリル酸エステルと不飽和ジカルボン酸に由来する単位、更には以下に説明する他の単量体及び他の樹脂に由来する単位の割合は、1Ｈ−ＮＭＲのピーク高さ又はＦＴ−ＩＲの面積比で規定することができる。具体的な測定方法については、実施例において説明する。
【００１８】
（ｅ）他の単量体
基材樹脂は上記３つの単量体以外に本発明の特性を阻害しない範囲で他の単量体由来の成分との更なる共重合体であってもよい。他の単量体としては例えば、（メタ）アクリロニトリル、ジメチルマレエート、ジエチルマレエート、ジメチルフマレート、ジエチルフマレート、エチルフマレート、（メタ）アクリル酸等が挙げられる。
基材樹脂中に他の単量体由来の単位が占める割合は、３０重量％以下であることが好ましく、０重量％であってもよい。
【００１９】
（ｆ）他の樹脂
基材樹脂には他の樹脂が混合されていてもよい。他の樹脂としてはポリエチレン、ポリプロピレン等のポリオレフィン系樹脂、ポリブタジエン、スチレン−ブタジエン共重合体、エチレン−プロピレン−非共役ジエン三次元共重合体等のジエン系のゴム状重合体を添加したゴム変性耐衝撃性ポリスチレン系樹脂、ポリカーボネート樹脂、ポリエステル樹脂、ポリアミド樹脂、ポリフェニレンエーテル、アクリロニトリル−ブタジエン−スチレン共重合体、アクリロニトリル−スチレン共重合体、ポリメタクリル酸メチル等、スチレン−（メタ）アクリル酸共重合体、スチレン−（メタ）アクリル酸エステル共重合体、芳香族ビニル−不飽和ジカルボン酸−不飽和ジカルボン酸イミド共重合体等が挙げられる。
【００２０】
上記他の樹脂の内、発泡粒子には、ポリメタクリル酸メチルが含有されていることが好ましい。ポリメタクリル酸メチルが含有されていることによって、発泡粒子の熱融着性が向上し、発泡粒子同士をより強固に熱融着一体化させて、更に優れた機械的物性を有する発泡成形体を得ることができる。発泡粒子中におけるポリメタクリル酸メチルの含有量は、共重合体１００重量部に対して１０〜５００重量部が好ましく、２０〜４５０重量部がより好ましく、３０〜４００重量部が特に好ましい。
【００２１】
発泡粒子には加工助剤としてのアクリル系樹脂が含有されていることが好ましい。加工助剤を含有していることによって、発泡粒子を構成している樹脂の発泡時における溶融張力（粘弾性）を発泡に適したものとして発泡粒子の連続気泡化を抑制し、発泡粒子の発泡性を向上させて、発泡粒子同士の熱融着をより強固なものとし、更に優れた機械的物性を有する発泡成形体を製造できる。発泡粒子中における加工助剤の含有量は、共重合体１００重量部に対して０．５〜５重量部が好ましく、０．５〜３重量部がより好ましい。
【００２２】
加工助剤としてのアクリル系樹脂としては、特に限定されず、アクリル系単量体の単独重合体又はこれらの二種以上からなる共重合体、アクリル系単量体を５０重量％以上含有し且つアクリル系単量体とこれと共重合可能なビニルモノマーとの共重合体等が挙げられる。アクリル系単量体としては、アクリル酸メチル、アクリル酸エチル、アクリル酸ブチル、メタクリル酸メチル、メタクリル酸エチル、メタクリル酸ブチル等が挙げられる。アクリル系単量体と共重合可能なビニルモノマーとしては、α−メチルスチレン、アクリロニトリル等が挙げられる。アクリル系樹脂の重量平均分子量は、１５０万〜６００万が好ましく、２００万〜４５０万がより好ましく、２５０万〜４００万が特に好ましい。アクリル系樹脂の重量平均分子量が低すぎても高すぎても、発泡粒子を構成している樹脂の発泡成形時における溶融張力（粘弾性）を発泡に適したものに十分に調整し難く、発泡粒子の発泡性を向上できないことがある。
【００２３】
（ｇ）芳香族ビニル−不飽和ジカルボン酸−不飽和ジカルボン酸イミド共重合体
上記の（ｆ）他の樹脂としては、芳香族ビニル−不飽和ジカルボン酸−不飽和ジカルボン酸イミド共重合体が、発泡成形体の耐熱性を向上させる観点から好ましい。
芳香族ビニルとしては、特に限定されないが、上記の（ａ）に例示の化合物が挙げられる。芳香族ビニルは、単独で用いられても二種以上が併用されてもよい。この内、入手容易性の観点から、スチレンが好ましい。
不飽和ジカルボン酸としては、特に限定されないが、上記の（ｃ）に例示の化合物が挙げられる。不飽和ジカルボン酸は、単独で用いられても二種以上が併用されてもよい。発泡成形体の機械的物性を向上させる観点から、無水マレイン酸が好ましい。
【００２４】
不飽和ジカルボン酸イミドとしては、特に限定されないが、マレイミド、Ｎ−メチルマレイミド、Ｎ−エチルマレイミド、Ｎ−シクロヘキシルマレイミド、Ｎ−フェニルマレイミド、Ｎ−ナフチルマレイミド等のマレイミド系単量体等が挙げられる。不飽和ジカルボン酸イミド誘導体は、単独で用いられても二種以上が併用されてもよい。発泡成形体の耐熱性を向上させる観点から、Ｎ−フェニルマレイミドが好ましい。
【００２５】
芳香族ビニルと不飽和ジカルボン酸と不飽和ジカルボン酸イミドに由来する単位の割合は、３つに由来する単位の合計を１００重量部とすると、芳香族ビニルに由来する単位を２０〜８０重量部、不飽和ジカルボン酸に由来する単位を２〜３０重量部、不飽和ジカルボン酸イミドに由来する単位を２０〜８０重量部を含むことが好ましい。
芳香族ビニルに由来する単位が占める割合が２０重量部未満の場合、発泡成形時に発泡粒子の発泡性が低下して、発泡粒子同士の熱融着一体化が不十分となって発泡成形体の機械的物性が低下することがある。この割合が８０重量部より大きい場合、発泡成形体の耐熱性が低下することがある。この割合は３０〜７５重量部であることがより好ましく、５０〜７０重量部であることが更に好ましい。
【００２６】
（ｈ）添加剤
基材樹脂には必要に応じて、樹脂以外に添加剤が含まれていてもよい。添加剤としては、可塑剤、難燃剤、難燃助剤、帯電防止剤、展着剤、気泡調整剤、充填剤、着色剤、耐候剤、老化防止剤、滑剤、防曇剤、香料等が挙げられる。
【００２７】
（２）構成
発泡粒子は、３００倍で０．１３ｍｍ2の面積を撮影した断面写真において、５μｍ以上かつ３０μｍ未満の気泡径の小気泡と３０〜１００μｍの気泡径の大気泡を備えている。また、小気泡は、大気泡の合計面積の１〜５０倍の合計面積を示す。気泡径の異なる気泡を特定の面積比で備えていることで、機械的物性の向上した発泡成形体を与える発泡粒子を提供できる。小気泡の合計面積が、大気泡の合計面積の１倍未満の場合、大気泡が多くなることによって隣接する気泡間の気泡膜長さが長くなり気泡が座屈し易くなることで機械的物性が低下することがある。５０倍より大きい場合、気泡が細かくなりすぎて発泡性が低下することがある。小気泡の合計面積は、大気泡の合計面積の、３〜３０倍であることが好ましく、５〜２０倍であることがより好ましい。
なお、小気泡と大気泡の合計面積の和は、全気泡の合計面積の８０％以上であることが好ましい。
【００２８】
また、小気泡は、３００倍で０．１３ｍｍ2の面積を撮影した断面写真において、大気泡の個数の１〜３００倍の個数で存在していることが好ましい。気泡径の異なる気泡を特定の個数比で備えていることで、機械的物性の向上した発泡成形体を与える発泡粒子を提供できる。小気泡の気泡数が、大気泡の気泡数の１倍未満の場合、大気泡が多くなることによって隣接する気泡間の気泡膜長さが長くなり気泡が座屈し易くなることで機械的物性が低下することがある。３００倍より大きい場合、気泡が細かくなりすぎて発泡性が低下することがある。小気泡の気泡数は、大気泡の気泡数の、１０〜２００倍であることが好ましく、２０〜１００倍であることがより好ましい。
なお、小気泡と大気泡の合計の気泡数は、全気泡数の８０％以上であることが好ましい。
【００２９】
更に、発泡粒子の表面近傍の気泡は、３００倍で０．１３ｍｍ2の面積を撮影した断面写真において、０．２〜０．８の界面アスペクト比を示すことが好ましい（上限は１の円形）。特定の界面アスペクト比を示すことで、機械的物性の向上した発泡成形体を与える発泡粒子を提供できる。界面アスペクト比が、０．２未満の場合、気泡が座屈し易くなることで機械的物性が低下することがある。０．８より大きい場合、硬過ぎて靱性が低下した脆い層となることがある。なお、表面近傍の気泡は、３００倍の断面写真で目視できる気泡に限られ、小気泡及び大気泡を含む。ここで、発泡粒子中の大気泡の界面アスペクト比は０．４以上であることが好ましく、０．５以上であることがより好ましい。一方、小気泡の界面アスペクト比は０．３以上であることが好ましく、０．４以上であることがより好ましい。
【００３０】
また更に、小気泡の平均気泡径と大気泡の平均気泡径とは４０μｍ以上の差があることが好ましい。この差があることで、機械的物性の向上した発泡成形体を与える発泡粒子を提供できる。より好ましい差は４０〜６０μｍである。ここで、小気泡の平均気泡径は５〜２０μｍ範囲内に存在することが好ましく、大気泡の平均気泡径は４０〜８０μｍ範囲内に存在することが好ましい。小気泡の平均気泡径の変動係数（ＣＶ値）と大気泡の平均気泡径のＣＶ値は、それぞれ２０〜５０％及び５〜４０％であることが好ましく、２０〜３０％及び１０〜２０％であることがより好ましい。
発泡粒子の平均粒子径は、５００〜５０００μｍであることが好ましく、１０００〜３０００μｍであることがより好ましい。
発泡粒子の外形は、発泡成形体を製造できさえすれば特に限定されず、例えば、球状、略球状、円筒形等が挙げられる。発泡粒子は、０．８以上の平均のアスペクト比で示される外形を有していることが好ましい（上限は１の真球状）。
【００３１】
発泡粒子は、２０〜１．４倍の嵩倍数を有することが好ましい。嵩倍数が２０倍より大きい場合、発泡粒子の連続気泡率が上昇して、発泡成形の発泡時に発泡粒子の発泡性が低下することがある。１．４倍より小さい場合、発泡粒子の気泡が不均一となって、発泡成形時における発泡粒子の発泡性が不充分となることがある。嵩倍数は、１４〜１．６倍がより好ましく、１２．５〜２倍が特に好ましい。
発泡粒子は、４０％以下の連続気泡率を示すことが好ましい。連続気泡率が４０％より高い場合、発泡成形時に発泡粒子の発泡圧が不足し、発泡粒子同士の熱融着一体化が不十分となって発泡成形体の機械的物性が低下することがある。連続気泡率は３５％以下がより好ましい。
【００３２】
（３）製造方法
発泡粒子の製造方法としては、樹脂粒子に発泡剤を気相含浸させて発泡性粒子を得、発泡性粒子を発泡させる方法が挙げられる。
まず、樹脂粒子の製造方法としては、
（ｉ）原料樹脂（基材樹脂の構成樹脂の混合物）を押出機内で溶融混練し、混練物を押出機に取り付けたノズル金型から押出しながら切断した後に冷却することで製造する方法、（ｉｉ）原料樹脂を押出機内で溶融混練し、混練物を押出機に取り付けたノズル金型から押出した後、冷却してストランドを得、このストランドを所定間隔毎に切断することで製造する方法、
（ｉｉｉ）原料樹脂を押出機内で溶融混練し、混練物を押出機に取り付けた環状ダイ又はＴダイから押出してシートを製造し、このシートを切断することで製造する方法
等が挙げられる。なお、押出機には気泡調整剤が供給されることが好ましい。気泡調整剤としては、ポリテトラフルオロエチレン粉末、アクリル樹脂で変性されたポリテトラフルオロエチレン粉末、タルク等が挙げられる。気泡調整剤の量は、樹脂組成物１００重量部に対して０．０１〜５重量部が好ましい。気泡調整剤の量が０．０１重量未満の場合、発泡粒子の気泡が粗大となり、得られる発泡成形体の外観が低下することがある。５重量部より多い場合、破泡により発泡粒子の独立気泡率が低下することがある。気泡調整剤の量は、０．０５〜３重量部がより好ましく、０．１〜２重量部が特に好ましい。
【００３３】
次に、発泡性粒子の製造方法としては、密閉し得る容器中で、発泡剤を樹脂粒子に気相含浸させる方法が挙げられる。発泡剤としては、プロパン、ノルマルブタン、イソブタン、ノルマルペンタン、イソペンタン、ヘキサン等の飽和脂肪族炭化水素、ジメチルエーテルのようなエーテル類、塩化メチル、１，１，１，２−テトラフルオロエタン、１，１−ジフルオロエタン、モノクロロジフルオロメタン等のフロン、二酸化炭素、窒素等の無機ガスが挙げられる。中でも、ジメチルエーテル、プロパン、ノルマルブタン、イソブタン、二酸化炭素が好ましく、プロパン、ノルマルブタン、イソブタンがより好ましく、ノルマルブタン、イソブタンが特に好ましい。なお、発泡剤は、単独で用いられても二種以上が併用されてもよい。
【００３４】
容器に投入される発泡剤量は、少なすぎると、発泡粒子を所望発泡倍率まで発泡できないことがある。発泡剤量は、多すぎると、発泡剤が可塑剤として作用することから基材樹脂の粘弾性が低下し過ぎて発泡性が低下し良好な発泡粒子を得ることができないことがある。従って、発泡剤量は、原料樹脂１００重量部に対して０．１〜５重量部が好ましく、０．２〜４重量部がより好ましく、０．３〜３重量部が特に好ましい。
更に、発泡粒子の製造方法としては、密閉し得る容器中で、水蒸気のような加熱媒体で加熱する方法が挙げられる。加熱条件としては、例えば、０．３〜０．５ＭＰａのゲージ圧、１２０〜１５９℃の温度、１０〜１８０秒が挙げられる。
発泡粒子の粒径は押出機の前端に取り付けたマルチノズル金型の径を変えること等によって変動させることができる。
【００３５】
（発泡成形体）
（１）基材樹脂
発泡成形体を構成する基材樹脂は、上記発泡粒子の基材樹脂と同様である。
（２）物性
発泡成形体は、３００倍で０．１３ｍｍ2の面積を撮影した断面写真において、５μｍ以上かつ３０μｍ未満の気泡径の小気泡と３０〜１００μｍの気泡径の大気泡を備えている。また、小気泡は、大気泡の合計面積の０．５〜５０倍の合計面積を示す。気泡径の異なる気泡を特定の面積比で備えていることで、機械的物性の向上した発泡成形体を提供できる。小気泡の合計面積が、大気泡の合計面積の０．５倍未満の場合、大気泡が多くなることによって隣接する気泡間の気泡膜長さが長くなり気泡が座屈し易くなることで機械的物性が低下することがある。５０倍より大きい場合、気泡が細かくなりすぎて発泡性が低下することがある。小気泡の合計面積は、大気泡の合計面積の、０．５〜３０倍であることが好ましく、３〜２０倍であることがより好ましい。
なお、小気泡と大気泡の合計面積の和は、全気泡の合計面積の８０％以上であることが好ましい。
【００３６】
また、小気泡は、３００倍で０．１３ｍｍ2の面積を撮影した断面写真において、大気泡の個数の１〜３００倍の個数で存在していることが好ましい。気泡径の異なる気泡を特定の個数比で備えていることで、機械的物性の向上した発泡成形体を与える発泡粒子を提供できる。小気泡の気泡数が、大気泡の気泡数の１倍未満の場合、大気泡が多くなることによって隣接する気泡間の気泡膜長さが長くなり気泡が座屈し易くなることで機械的物性が低下することがある。３００倍より大きい場合、気泡が細かくなりすぎて発泡性が低下することがある。小気泡の気泡数は、大気泡の気泡数の、１０〜２００倍であることが好ましく、２０〜１００倍であることがより好ましい。
なお、小気泡と大気泡の合計の気泡数は、全気泡数の８０％以上であることが好ましい。
【００３７】
更に、発泡粒子の表面近傍の気泡は、３００倍で０．１３ｍｍ2の面積を撮影した断面写真において、０．３７〜０．８の界面アスペクト比を示すことが好ましい（上限は１の円形）。特定の界面アスペクト比を示すことで、機械的物性の向上した発泡成形体を与える発泡粒子を提供できる。界面アスペクト比が、０．３７未満の場合、気泡が座屈し易くなることで機械的物性が低下することがある。０．８より大きい場合、硬過ぎて靱性が低下した脆い層となることがある。なお、表面近傍の気泡は、３００倍の断面写真で目視できる気泡に限られ、小気泡及び大気泡を含む。ここで、発泡粒子中の大気泡の界面アスペクト比は０．４以上であることが好ましく、０．５以上であることがより好ましい。一方、小気泡の界面アスペクト比は０．３以上であることが好ましく、０．４以上であることがより好ましい。
【００３８】
また更に、小気泡の平均気泡径と大気泡の平均気泡径とは４０μｍ以上の差があることが好ましい。この差があることで、機械的物性の向上した発泡成形体を与える発泡粒子を提供できる。より好ましい差は４０〜６０μｍである。ここで、小気泡の平均気泡径は５〜２０μｍ範囲内に存在することが好ましく、大気泡の平均気泡径は４０〜８０μｍ範囲内に存在することが好ましい。小気泡の平均気泡径の変動係数（ＣＶ値）と大気泡の平均気泡径のＣＶ値は、それぞれ２０〜５０％及び５〜４０％であることが好ましく、２０〜３０％及び１０〜２０％であることがより好ましい。
発泡成形体を構成する融着した発泡粒子の平均粒子径は、６００〜６０００μｍであることが好ましく、１２００〜３６００μｍであることがより好ましい。
融着した発泡粒子の外形は、発泡成形体を維持できさえすれば特に限定されない。
【００３９】
発泡成形体は、２０〜１．４倍の倍数を有することが好ましい。倍数が２０倍より大きい場合、機械的物性が不十分となることがある。１．４倍より小さい場合、重量が増えるため発泡の利点が小さくなることがある。倍数は、１４〜１．６倍がより好ましく、１２．５〜２倍が特に好ましい。
発泡成形体は、４０％以下の連続気泡率を示すことが好ましい。連続気泡率が４０％より高い場合、発泡成形体の機械的物性が低下することがある。連続気泡率は３５％以下が
より好ましい。
発泡成形体の１２０℃における加熱寸法変化率は−１〜１％であることが好ましい。発泡成形体は、その加熱寸法変化率が−１〜１％であることによって高温環境下における用途にも好適に用いることができる。
発泡成形体における単位密度当たりの曲げ弾性率は、６００ＭＰａ／（ｇ／ｃｍ3）以上が好ましい。曲げ弾性率が小さすぎると、発泡成形体の表面に繊維強化プラスチックのような表皮材を積層一体化する際に加えられる圧力によって発泡成形体が変形することがある。
【００４０】
（３）製造方法
発泡成形体の製造方法としては、発泡粒子を金型のキャビティ内に充填し、キャビティ内に加熱媒体を供給して、発泡粒子を加熱して再発泡させ、再発泡させた発泡粒子同士をこれらの発泡圧力によって互いに熱融着一体化させることによって発泡成形体を得る方法が挙げられる。加熱媒体としては、例えば、水蒸気、熱風、温水等が挙げられ、水蒸気が好ましい。
【００４１】
（４）用途
発泡成形体は、軽量性、耐熱性及び機械的物性に優れており、特に、高温環境下での耐荷重性に優れている。そのため、例えば、自動車、航空機、鉄道車輛、船舶等の輸送機器の部品に好適に用いることができる。自動車の部品としては、例えば、エンジン付近に用いられる部品、外装材等が挙げられる。
【００４２】
本発明によれば、本発明の発泡成形体から構成される自動車用部品が提供され、その自動車用部品としては、例えば、フロアパネル、ルーフ、ボンネット、フェンダー、アンダーカバー、ホイール、ステアリングホイール、コンテナ（筐体）、フードパネル、サスペンションアーム、バンパー、サンバイザー、トランクリッド、ラゲッジボックス、シート、ドア等の部品が挙げられる。
【００４３】
発泡成形体の表面に表皮材を積層一体化させて強化複合体として用いてもよい。発泡成形体が発泡シートである場合、発泡成形体の両面に積層一体化されている必要はなく、発泡成形体の両面のうち少なくとも一方の面に表皮材が積層一体化されていればよい。表皮材の積層は、強化複合体の用途に応じて決定すればよい。なかでも、強化複合体の表面硬度や機械的強度を考慮すると、発泡成形体の厚み方向における両面のそれぞれに表皮材が積層一体化されていることが好ましい。
【００４４】
表皮材としては、特に限定されず、繊維強化プラスチック、金属シート、合成樹脂フィルム等が挙げられる。この内、繊維強化プラスチックが好ましい。繊維強化プラスチックを表皮材とする強化複合体を繊維強化複合体と称する。
繊維強化プラスチックを構成している強化繊維としては、ガラス繊維、炭素繊維、炭化ケイ素繊維、アルミナ繊維、チラノ繊維、玄武岩繊維、セラミックス繊維等の無機繊維；ステンレス繊維、スチール繊維等の金属繊維；アラミド繊維、ポリエチレン繊維、ポリパラフェニレンベンズオキサドール（ＰＢＯ）繊維等の有機繊維；ボロン繊維が挙げられる。強化繊維は、一種単独で用いられてもよく、二種以上が併用されてもよい。なかでも、炭素繊維、ガラス繊維及びアラミド繊維が好ましく、炭素繊維がより好ましい。これらの強化繊維は、軽量であるにも関わらず優れた機械的物性を有している。
【００４５】
強化繊維は、所望の形状に加工された強化繊維基材として用いられることが好ましい。強化繊維基材としては、強化繊維を用いてなる織物、編物、不織布、及び強化繊維を一方向に引き揃えた繊維束（ストランド）を糸で結束（縫合）してなる面材等が挙げられる。織物の織り方としては、平織、綾織、朱子織等が挙げられる。また、糸としては、ポリアミド樹脂糸、ポリエステル樹脂糸等の合成樹脂糸、及びガラス繊維糸のようなステッチ糸が挙げられる。
強化繊維基材は、一枚の強化繊維基材のみを積層せずに用いてもよく、複数枚の強化繊維基材を積層して積層強化繊維基材として用いてもよい。複数枚の強化繊維基材を積層した積層強化繊維基材としては、（１）一種のみの強化繊維基材を複数枚用意し、これらの強化繊維基材を積層した積層強化繊維基材、（２）複数種の強化繊維基材を用意し、これらの強化繊維基材を積層した積層強化繊維基材、（３）強化繊維を一方向に引き揃えた繊維束（ストランド）を糸で結束（縫合）してなる強化繊維基材を複数枚用意し、これらの強化繊維基材を繊維束の繊維方向が互いに相違した方向を指向するように重ね合わせ、重ね合わせた強化繊維基材同士を糸で一体化（縫合）してなる積層強化繊維基材等が用いられる。
【００４６】
繊維強化プラスチックは強化繊維に合成樹脂が含浸されてなるものである。含浸させた合成樹脂によって強化繊維同士を結着一体化させている。
強化繊維に合成樹脂を含浸させる方法としては、特に限定されず、例えば、（１）強化繊維を合成樹脂中に浸漬する方法、（２）強化繊維に合成樹脂を塗布する方法等が挙げられる。
強化繊維に含浸させる合成樹脂としては、熱可塑性樹脂又は熱硬化性樹脂のいずれも用いることができ、熱硬化性樹脂が好ましく用いられる。強化繊維に含浸させる熱硬化性樹脂としては、特に限定されず、エポキシ樹脂、不飽和ポリエステル樹脂、フェノール樹脂、メラミン樹脂、ポリウレタン樹脂、シリコーン樹脂、マレイミド樹脂、ビニルエステル樹脂、シアン酸エステル樹脂、マレイミド樹脂とシアン酸エステル樹脂とを予備重合した樹脂等が挙げられ、耐熱性、衝撃吸収性又は耐薬品性に優れていることから、エポキシ樹脂、ビニルエステル樹脂が好ましい。熱硬化性樹脂には、硬化剤、硬化促進剤等の添加剤が含有されていてもよい。なお、熱硬化性樹脂は、単独で用いられてもよく、二種以上が併用されてもよい。
【００４７】
また、強化繊維に含浸させる熱可塑性樹脂としては、特に限定されず、オレフィン系樹脂、ポリエステル系樹脂、熱可塑性エポキシ樹脂、アミド系樹脂、熱可塑性ポリウレタン樹脂、サルファイド系樹脂、アクリル系樹脂等が挙げられ、発泡成形体との接着性又は繊維強化プラスチックを構成している強化繊維同士の接着性に優れていることから、ポリエステル系樹脂、熱可塑性エポキシ樹脂が好ましい。なお、熱可塑性樹脂は、単独で用いられてもよく、二種以上が併用されてもよい。
熱可塑性エポキシ樹脂としては、エポキシ化合物同士の重合体又は共重合体であって直鎖構造を有する重合体や、エポキシ化合物と、このエポキシ化合物と重合し得る単量体との共重合体であって直鎖構造を有する共重合体が挙げられる。具体的には、熱可塑性エポキシ樹脂としては、例えば、ビスフェノールＡ型エポキシ樹脂、ビスフェノールフルオレン型エポキシ樹脂、クレゾールノボラック型エポキシ樹脂、フェノールノボラック型エポキシ樹脂、環状脂肪族型エポキシ樹脂、長鎖脂肪族型エポキシ樹脂、グリシジルエステル型エポキシ樹脂、グリシジルアミン型エポキシ樹脂等が挙げられ、ビスフェノールＡ型エポキシ樹脂、ビスフェノールフルオレン型エポキシ樹脂が好ましい。なお、熱可塑性エポキシ樹脂は、単独で用いられてもよく、二種以上が併用されてもよい。
【００４８】
熱可塑性ポリウレタン樹脂としては、ジオールとジイソシアネートとを重合させて得られる直鎖構造を有する重合体が挙げられる。ジオールとしては、例えば、エチレングリコール、ジエチレングリコール、プロピレングリコール、ジプロピレングリコール、１，３−ブタンジオール、１，４−ブタンジオール等が挙げられる。ジオールは、単独で用いられても二種以上が併用されてもよい。ジイソシアネートとしては、例えば、芳香族ジイソシアネート、脂肪族ジイソシアネート、脂環式ジイソシアネートが挙げられる。ジイソシアネートは、単独で用いられても二種以上が併用されてもよい。なお、熱可塑性ポリウレタン樹脂は、単独で用いられてもよく、二種以上が併用されてもよい。
繊維強化プラスチック中における合成樹脂の含有量は、２０〜７０重量％が好ましい。含油量が２０重量％未満の場合、強化繊維同士の結着性や繊維強化プラスチックと発泡成形体との接着性が不十分となり、繊維強化プラスチックの機械的物性や繊維強化複合体の機械的強度を十分に向上できないことがある。７０重量％より多い場合、繊維強化プラスチックの機械的物性が低下して、繊維強化複合体の機械的強度を十分に向上できないことがある。含有量は３０〜６０重量％がより好ましい。
【００４９】
繊維強化プラスチックの厚みは、０．０２〜２ｍｍが好ましく、０．０５〜１ｍｍがより好ましい。厚みがこの範囲内である繊維強化プラスチックは、軽量であるにも関わらず機械的物性に優れている。
繊維強化プラスチックの目付は、５０〜４０００ｇ／ｍ2が好ましく、１００〜１０００ｇ／ｍ2がより好ましい。目付がこの範囲内である繊維強化プラスチックは、軽量であるにも関わらず機械的物性に優れている。
【００５０】
次に、強化複合体の製造方法を説明する。発泡成形体の表面に表皮材を積層一体化させて強化複合体を製造する方法としては、特に限定されず、例えば、（１）発泡成形体の表面に接着剤を介して表皮材を積層一体化する方法、（２）発泡成形体の表面に、強化繊維に熱可塑性樹脂が含浸されてなる繊維強化プラスチック形成材を積層し、強化繊維中に含浸させた熱可塑性樹脂をバインダーとして発泡成形体の表面に繊維強化プラスチック形成材を繊維強化プラスチックとして積層一体化する方法、（３）発泡成形体の表面に、強化繊維に未硬化の熱硬化性樹脂が含浸された繊維強化プラスチック形成材を積層し、強化繊維中に含浸させた熱硬化性樹脂をバインダーとして、熱硬化性樹脂を硬化させて形成された繊維強化プラスチックを発泡成形体の表面に積層一体化する方法、（４）発泡成形体の表面に、加熱されて軟化状態の表皮材を配設し、発泡成形体の表面に表皮材を押圧させることによって表皮材を必要に応じて発泡成形体の表面に沿って変形させながら発泡成形体の表面に積層一体化させる方法、（５）繊維強化プラスチックの成形で一般的に適用される方法等が挙げられる。発泡成形体は高温環境下における耐荷重性のような機械的物性に優れている観点では、上記（４）の方法も好適に用いることができる。
【００５１】
繊維強化プラスチックの成形で用いられる方法としては、例えば、オートクレーブ法、ハンドレイアップ法、スプレーアップ法、ＰＣＭ（Ｐｒｅｐｒｅｇ  Ｃｏｍｐｒｅｓｓｉｏｎ  Ｍｏｌｄｉｎｇ）法、ＲＴＭ（Ｒｅｓｉｎ  Ｔｒａｎｓｆｅｒ  Ｍｏｌｄｉｎｇ）法、ＶａＲＴＭ（Ｖａｃｕｕｍ  ａｓｓｉｓｔｅｄ  Ｒｅｓｉｎ  Ｔｒａｎｓｆｅｒ  Ｍｏｌｄｉｎｇ）法等が挙げられる。
【００５２】
このようにして得られた繊維強化複合体は、耐熱性、機械的強度及び軽量性に優れている。そのため、自動車、航空機、鉄道車輛、船舶等の輸送機器分野、家電分野、情報端末分野、家具の分野等の広範な用途に用いることができる。
例えば、繊維強化複合体は、輸送機器の部品、及び、輸送機器の本体を構成する構造部品を含めた輸送機器構成用部品（特に自動車用部品）、風車翼、ロボットアーム、ヘルメット用緩衝材、農産箱、保温保冷容器等の輸送容器、産業用ヘリコプターのローターブレード、部品梱包材として好適に用いることができる。
【００５３】
本発明によれば、本発明の繊維強化複合体から構成される自動車用部品が提供され、その自動車用部品としては、例えば、フロアパネル、ルーフ、ボンネット、フェンダー、アンダーカバー、ホイール、ステアリングホイール、コンテナ（筐体）、フードパネル、サスペンションアーム、バンパー、サンバイザー、トランクリッド、ラゲッジボックス、シート、ドア等の部品が挙げられる。
【実施例】
【００５４】
以下に実施例を挙げて本発明を更に詳細に説明するが、本実施例に何ら限定されるものでない。まず、実施例及び比較例中の測定方法及び評価方法について説明する。
（気泡面積比）
発泡粒子及び発泡成形体中の気泡の気泡面積比は、次の通りにして測定する。まず、切断面を走査型電子顕微鏡により３００倍で０．１３ｍｍ2の面積を撮影する。撮影した画像をＡ４用紙に印刷し、すべての気泡において平均気泡径を算出する。なお、気泡径は、気泡断面の長径及び短径を測定し、短径と長径の相加平均値により得られた値とする。具体的には、気泡断面の外側輪郭線上において相互の距離が最大となる任意の２点を選び、この２点間の距離を「気泡の長径」とする。また、この気泡の長径に対して直交する直線と気泡断面の外側輪郭線とが交わる任意の２点のうち相互の距離が最大となる任意の２点を選び、この２点間の距離を「気泡の短径」とする。平均気泡径が、５μｍ以上かつ３０μｍ未満の気泡径の小気泡と３０〜１００μｍの気泡径の大気泡について、用紙から気泡膜に沿ってはさみで切り出し、用紙の重量をそれぞれ測定する。用紙重量を測定し（小気泡／大気泡）の重量比を算出する。上述と同様の要領で発泡粒子及び発泡成形体を切断し、拡大写真を得、これらの拡大写真に基づいて上述と同様の要領で（小気泡／大気泡）の重量比を算出する。１０枚の拡大写真において、（小気泡／大気泡）の重量比の相加平均値を気泡面積比とする。
【００５５】
（気泡数比）
発泡粒子及び発泡成形体中の気泡の気泡数比は、次の通りにして測定する。まず、切断面を走査型電子顕微鏡により３００倍で０．１３ｍｍ2の面積を撮影する。撮影した画像をＡ４用紙に印刷し、すべての気泡において平均気泡径を算出する。なお、気泡径は、気泡断面の長径及び短径を測定し、短径と長径の相加平均値により得られた値とする。具体的には、気泡断面の外側輪郭線上において相互の距離が最大となる任意の２点を選び、この２点間の距離を「気泡の長径」とする。また、この気泡の長径に対して直交する直線と気泡断面の外側輪郭線とが交わる任意の２点のうち相互の距離が最大となる任意の２点を選び、この２点間の距離を「気泡の短径」とする。平均気泡径が、５μｍ以上かつ３０μｍ未満の気泡径の小気泡と３０〜１００μｍの気泡径の大気泡について、用紙上で気泡数を計数する。計数した気泡数において、（小気泡の気泡数／大気泡の気泡数）の数量比を算出する。上述と同様の要領で発泡粒子及び発泡成形体を切断し、拡大写真を得、これらの拡大写真に基づいて上述と同様の要領で（小気泡の気泡数／大気泡の気泡数）の数量比を算出する。１０枚の拡大写真において、（小気泡の気泡数／大気泡の気泡数）の数量比の相加平均値を気泡面積比とする。
【００５６】
（界面アスペクト比）
発泡粒子及び発泡成形体中の気泡の界面アスペクト比は、次の通りにして測定する。まず、発泡粒子及び発泡成形体を切断し、切断面を走査型電子顕微鏡により３００倍で０．１３ｍｍ2の面積を撮影する。界面は、発泡粒子の表面（発泡成形体では、発泡粒子の融着面）と、表面に対して直交する方向に発泡粒子（発泡成形体）の厚みの２．５％の深さとの間の部分（表面近傍）とする。次に、これにより得られた撮影像に含まれている３０個の気泡についてアスペクト比を測定し、その相加平均値を界面アスペクト比とする。なお、アスペクト比は、気泡断面の長径及び短径を測定し、短径を長径で除することにより得られた値とする。具体的には、気泡断面の外側輪郭線上において相互の距離が最大となる任意の２点を選び、この２点間の距離を「気泡の長径」とする。また、この気泡の長径に対して直交する直線と気泡断面の外側輪郭線とが交わる任意の２点のうち相互の距離が最大となる任意の２点を選び、この２点間の距離を「気泡の短径」とする。
なお、撮影像において断面が露出している気泡が存在している場合、このような気泡はアスペクト比の測定対象から除外する。例えば、発泡体から未発泡の表皮を切断除去した場合は、発泡体表面に断面が露出している気泡が存在している可能性がある。
【００５７】
（ガラス転移温度）
ガラス転移温度は、ＪＩＳ  Ｋ７１２１：１９８７「プラスチックの転移温度測定方法」に記載されている方法で測定する。但し、サンプリング方法・温度条件に関しては以下のように行う。
示差走査熱量計装置  ＤＳＣ６２２０型（エスアイアイナノテクノロジー社製）を用いアルミニウム製測定容器の底にすきまのないよう試料を約６ｍｇ充てんする。試料を、窒素ガス流量２０ｍＬ／ｍｉｎの下、２０℃／ｍｉｎの昇温速度で３０℃から２２０℃まで昇温する。１０分間保持後速やかに試料を取出し、２５±１０℃の環境下にて放冷させた後、２０℃／ｍｉｎの昇温速度で３０℃から２２０℃まで昇温した時に得られたＤＳＣ曲線よりガラス転移温度（開始点）を算出する。この時に基準物質としてアルミナを用いる。このガラス転移開始温度は規格（９．３「ガラス転移温度の求め方」）より求める。
【００５８】
（嵩密度及び嵩倍数）
嵩密度は、ＪＩＳ  Ｋ６９１１：１９９５年「熱硬化性プラスチック一般試験方法」に準拠して測定する。即ち、ＪＩＳ  Ｋ６９１１に準拠した見掛け密度測定器を用いて測定し、下記式に基づいて嵩密度を測定する。
発泡粒子の嵩密度（ｇ／ｃｍ3）＝〔試料を入れたメスシリンダーの重量（ｇ）−メスシリンダーの重量（ｇ）〕／〔メスシリンダーの容量（ｃｍ3）〕
嵩倍数は、嵩密度の逆数に樹脂の密度を積算した値である。
【００５９】
（密度及び倍数）
発泡成形体から切り出した試験片（例７５×３００×３０ｍｍ）の重量（ａ）と体積（ｂ）をそれぞれ有効数字３桁以上になるように測定し、式（ａ）／（ｂ）により発泡成形体の密度（ｇ／ｃｍ3）を求める。
倍数は、密度の逆数に樹脂の密度を積算した値である。
【００６０】
（連続気泡率）
連続気泡率は下記の要領で測定される。
まず、体積測定空気比較式比重計の試料カップを用意し、この試料カップの８０％程度を満たす量の発泡粒子（又は発泡成形体）の全重量Ａ（ｇ）を測定する。次に、上記発泡粒子（又は発泡成形体）全体の体積Ｂ（ｃｍ3）を比重計を用いて１−１／２−１気圧法により測定する。なお、体積測定空気比較式比重計は、東京サイエンス社の商品名「１０００型」を使用する。
続いて、金網製の容器を用意し、この金網製の容器を水中に浸漬し、この水中に浸漬した状態における金網製の容器の重量Ｃ（ｇ）を測定する。次に、この金網製の容器内に発泡粒子（又は発泡成形体）を全量入れた上で、この金網製の容器を水中に浸漬し、水中に浸漬した状態における金網製の容器とこの金網製容器に入れた発泡粒子（又は発泡成形体）の全量とを併せた重量Ｄ（ｇ）を測定する。
そして、下記式に基づいて発泡粒子の見掛け体積Ｅ（ｃｍ3）（又は発泡成形体の体積Ｅ（ｃｍ3））を算出し、この体積Ｅと発泡粒子全体の体積Ｂ（ｃｍ3）に基づいて下記式により発泡成形用発泡粒子の連続気泡率を算出するなお、水１ｇの体積を１ｃｍ3とする。
Ｅ＝Ａ＋（Ｃ−Ｄ）
連続気泡率（％）＝１００×（Ｅ−Ｂ）／Ｅ
【００６１】
（加熱寸法変化率）
加熱寸法変化率はＪＩＳ  Ｋ６７６７：１９９９「発泡プラスチック−ポリエチレン−試験方法」記載のＢ法にて測定する。具体的には、発泡成形体から平面形状が一辺１５０ｍｍの正方形で且つ厚みが発泡成形体の厚みである試験片を切り出す。
試験片の中央部に縦及び横方向にそれぞれ互いに平行に３本の１００ｍｍの直線を５０ｍｍ間隔に記入する。縦及び横方向についてそれぞれ３本の直線の長さを測定し、それらの相加平均値Ｌ0を初めの寸法とする。しかる後、試験片を１２０℃の熱風循環式乾燥機の中に１６８時間に亘って放置して加熱試験を行った後に取出し、試験片を２５℃にて１時間に亘って放置する。次に、試験片の表面に記入した縦及び横方向のそれぞれ３本の直線の長さを測定し、それらの相加平均値Ｌ1を加熱後の寸法とする。下記の式に基づいて加熱寸法変化率を算出する。
加熱寸法変化率（％）＝１００×（Ｌ1−Ｌ0）／Ｌ0
【００６２】
（曲げ弾性率）
曲げ弾性率はＪＩＳ  Ｋ７２２１−１：２００６「硬質発泡プラスチック−曲げ試験−第１部：たわみ特性の求め方」に準拠した方法により測定する。即ち、発泡成形体から、縦２０ｍｍ×横２５ｍｍ×高さ１３０ｍｍの直方体形状の試験片を切り出す。測定には、テンシロン万能試験機（オリエンテック社製「ＵＣＴ−１０Ｔ」）を用いる。曲げ弾性率は、万能試験機データ処理システム（ソフト・ブレーン社製「ＵＴＰＳ−２３７Ｓ  Ｖｅｒ，１．００」）を用いて算出する。試験片の数は５個以上とし、ＪＩＳ  Ｋ  ７１００：１９９９の記号「２３／５０」（温度２３℃、相対湿度５０％）、２級の標準雰囲気下で１６時間かけて状態調整した後、同じ標準雰囲気下で測定する。各試験片の圧縮弾性率の相加平均値をそれぞれ、発泡成形体の曲げ弾性率とする。
曲げ弾性率は、荷重−変形曲線の始めの直線部分を用いて次式により計算する。
Ｅ＝Δσ／Δε
Ｅ：曲げ弾性率（ＭＰａ）
Δσ：直線上の２点間の応力の差（ＭＰａ）
Δε：同じ２点間の変形の差（％）
また、単位密度当たりの曲げ弾性率は、曲げ弾性率を発泡成形体の密度で除して算出する。
【００６３】
（曲げ最大点応力）
繊維強化複合体について、横方向寸法２５ｍｍ、奥行き方向寸法１３０ｍｍの短冊状の試験片を切り出し、曲げ試験を実施して曲げ強度を求める。測定には、テンシロン万能試験機（オリエンテック社製「ＵＣＴ−１０Ｔ」）を用いる。曲げ強度の曲げ最大点応力は、万能試験機データ処理システム（ソフト・ブレーン社製「ＵＴＰＳ−２３７Ｓ  Ｖｅｒ，１．００」）を用いて算出する。
短冊状試験片を支持台に載置し、ロードセル１０００Ｎ、試験速度１０ｍｍ／分、支持台の先端治具１０Ｒ、開き幅１００ｍｍの条件下で曲げ最大点応力を測定する。試験片の数は５個以上とし、ＪＩＳ  Ｋ  ７１００：１９９９の記号「２３／５０」（温度２３℃、相対湿度５０％）、２級の標準雰囲気下で１６時間かけて状態調整した後、同じ標準雰囲気下で測定する。各試験片の曲げ最大点応力の相加平均値をそれぞれ、繊維強化複合体の曲げ最大点応力とする。
【００６４】
（基材樹脂の樹脂成分の割合）
（1Ｈ−ＮＭＲ）
日本電子製  ＥＣＸ４００Ｐ型核磁気共鳴装置を用い、以下の条件で測定する。
＜測定条件＞
・測定モード          シングルパルス
・パルス幅            ４５°（６．０５μ秒）
・ポイント数          ３２ｋ
・繰り返し時間        ７．０秒
・積算回数            １２８回
・測定溶媒            重クロロホルム
・試料濃度            約２０ｍｇ／０．６ｍＬ
・測定温度            ５０℃
・ケミカルシフト基準  クロロホルム：７．２４ｐｐｍ
・測定範囲            ２０ｐｐｍ（−５ｐｐｍ〜１５ｐｐｍ）
・ウインドウ関数      exponnential（ＢＦ：０．１２Ｈｚ）
基材樹脂の組成比を、1Ｈ−ＮＭＲ測定から得られたスペクトルの各シグナルの積分強度比より算出する。なお、各シグナルの領域に不純物由来と推測されるシグナルが観測される場合には、計算の際、これらの寄与を無視する。
【００６５】
（ＦＴ−ＩＲ）
基材樹脂の吸光度比（Ｄ１７８０／Ｄ６９８、Ｄ１７２０／Ｄ６９８）を次の要領で測定する。
無作為に選択した１０個の各樹脂粒子について、赤外分光分析ＡＴＲ測定法により表面分析を行って赤外吸収スペクトルを得る。この分析では、試料表面から数μｍ（約２μｍ）までの深さの範囲の赤外吸収スペクトルが得られる。各赤外吸収スペクトルから吸光度比（Ｄ１７８０／Ｄ６９８、Ｄ１７２０／Ｄ６９８）を算出し、算出した吸光度比の相加平均を吸光度比とする。
吸光度Ｄ１７８０、Ｄ１７２０およびＤ６９８は、Ｔｈｅｒｍｏ  ＳＣＩＥＮＴＩＦＩＣ社から商品名「フーリエ変換赤外分光光度計  Ｎｉｃｏｌｅｔ  ｉＳ１０」で販売されている測定装置に、ＡＴＲアクセサリーとしてＴｈｅｒｍｏ  ＳＣＩＥＮＴＩＦＩＣ社製「Ｓｍａｒｔ−ｉＴＲ」を接続して測定する。以下の条件にて赤外分光分析ＡＴＲ測定を行う。
【００６６】
＜測定条件＞
・測定装置：フーリエ変換赤外分光光度計  Ｎｉｃｏｌｅｔ  ｉＳ１０（Ｔｈｅｒｍｏ  ＳＣＩＥＮＴＩＦＩＣ社製）及び一回反射型水平状ＡＴＲ  Ｓｍａｒｔ−ｉＴＲ（Ｔｈｅｒｍｏ  ＳＣＩＥＮＴＩＦＩＣ社製）
・ＡＴＲクリスタル：Ｄｉａｍｏｎｄ  ｗｉｔｈ  ＺｎＳｅ  ｌｅｎｓ、角度＝４２°
・測定法：一回ＡＴＲ法
・測定波数領域：４０００ｃｍ-1〜６５０ｃｍ-1
・測定深度の波数依存性：補正せず
・検出器：重水素化硫酸トリグリシン（ＤＴＧＳ）検出器およびＫＢｒビームスプリッター
・分解能：４ｃｍ-1
・積算回数：１６回（バックグランド測定時も同様）
ＡＴＲ法では、試料と高屈折率結晶の密着度合によって測定で得られる赤外吸収スペクトルの強度が変化するため、ＡＴＲアクセサリーの「Ｓｍａｒｔ−ｉＴＲ」で掛けられる最大荷重を掛けて密着度合をほぼ均一にして測定を行なう。
【００６７】
以上の条件で得られた赤外線吸収スペクトルは、次のようにピーク処理をしてそれぞれのＤ１７８０、Ｄ１７２０およびＤ６９８を求める。
赤外吸収スペクトルから得られる１７８０ｃｍ-1での吸光度Ｄ１７８０は、無水マレイン酸中の２つのカルボニル基のＣ＝Ｏによる逆対称の伸縮振動に由来する吸収スペクトルに対応する吸光度である。
この吸光度の測定では、１７８０ｃｍ-1で他の吸収スペクトルが重なっている場合でもピーク分離を実施しない。吸光度Ｄ１７８０は、１９２０ｃｍ-1と１６２０ｃｍ-1を結ぶ直線をベースラインとして、１８１０ｃｍ-1と１７４５ｃｍ-1間の最大吸光度を意味する。
【００６８】
また、１７２０ｃｍ-1での吸光度Ｄ１７２０は、メタクリル酸メチル中に含まれるカルボニル基Ｃ＝Ｏによる逆対称の伸縮振動に由来する吸収スペクトルに対応する吸光度である。
この吸光度の測定では、１７２０ｃｍ-1で他の吸収スペクトルが重なっている場合でもピーク分離を実施しない。吸光度Ｄ１７２０は、１９２０ｃｍ-1と１６２０ｃｍ-1を結ぶ直線をベースラインとして、１７４５ｃｍ-1と１６９０ｃｍ-1間の最大吸光度を意味する。
【００６９】
６９８ｃｍ-1での吸光度Ｄ６９８は、スチレン中の１置換ベンゼン環中のＣ−Ｈの面外変角振動に由来する吸収スペクトルに対応する吸光度である。
この吸光度の測定では、６９８ｃｍ-1で他の吸収スペクトルが重なっている場合でもピーク分離を実施しない。吸光度D６９８は、１５１０ｃｍ-1と８１０ｃｍ-1を結ぶ直線をベースラインとして、７２０ｃｍ-1と６６０ｃｍ-1間の最大吸光度を意味する。
【００７０】
スチレン、メタクリル酸メチル、無水マレイン酸比率（質量％）を、後述の検量線に基づいて、吸光度比（Ｄ１７８０／Ｄ６９８、Ｄ１７２０／Ｄ６９８）から算出する。なお、ピーク処理方法は前述の樹脂粒子と同様の方法を用いる。
吸光度比からスチレンとメタクリル酸メチルの組成割合を求める方法としては、スチレン樹脂とメタクリル酸メチル樹脂とを所定の組成割合に均一に混合してなる複数種類の標準試料を作製する。
具体的には、メタクリル酸メチルとスチレンとをそれぞれ０／１００、２０／８０、４０／６０、５０／５０および６０／４０の重量割合で計量した単量体を１０ｍｌのスクリューバイアルに入れ、ここに単量体１００重量部に対して１０重量部の２，２’−アゾビス（２，４−ジメチルバレロニトリル）を加えて単量体を溶解させる。得られた混合液を２ｍｌ試料管（φ７ｍｍ×１２２ｍｍ×１９０ｍｍ）に移し入れ、窒素パージした後に封管する。次にこれを６５℃に設定したウォーターバスに入れ、１０時間加熱して重合を完了させ、アンプルから取り出した重合体を標準試料とする。
各標準試料について赤外分光分析ＡＴＲ法により赤外線吸収スペクトルを得た後に吸光度比（Ｄ１７８０／Ｄ６９８）を算出する。そして、縦軸に組成割合（標準試料中のスチレン樹脂比率＝質量％）を、横軸に吸光度比（Ｄ１７８０／Ｄ６９８）をとることで検量線を描く。この検量線に基づいて、スチレン樹脂とメタクリル酸メチル樹脂の組成割合を求めることができる。
【００７１】
また、スチレン樹脂と無水マレイン酸樹脂の標準試料としては、スチレンと無水マレイン酸の１／１共重合体（商品名ＳＭＡ１０００（Ｐ）ＣＲＡＹ  ＶＡＬＬＥＹ社製）及びスチレンと無水マレイン酸の３／1共重合体（ＳＭＡ３０００（Ｐ）ＣＲＡＹ  ＶＡＬＬＥＹ社製）を用いる。
各標準試料について赤外分光分析ＡＴＲ法により赤外線吸収スペクトルを得た後に吸光度比（Ｄ１７２０／Ｄ６９８）を算出する。そして、縦軸に組成割合（標準試料中のスチレン樹脂比率＝質量％）を、横軸に吸光度比（Ｄ１７２０／Ｄ６９８）をとることで検量線を描く。この検量線に基づいて、スチレン樹脂と無水マレイン酸樹脂の組成割合を求めることができる。
【００７２】
検量線からスチレンとメタクリル酸メチルおよびスチレンと無水マレイン酸の組成割合を求める。それぞれの組成割合から、樹脂中のスチレン、メタクリル酸メチル、無水マレイン酸の３成分の組成割合を以下の手順で求める。
ここで、各標準試料の割合を以下のように設定する。
メタクリル酸メチル：スチレン＝Ａ：Ｂ      [１]
スチレン：無水マレイン酸    ＝Ｃ：Ｄ      [２]
スチレンが共通項なので、[２]のスチレン割合Ｃを[１]のスチレン割合Ｂに合わせる。
[２]より
スチレン      ：無水マレイン酸
＝Ｃ            ：Ｄ
＝Ｃ×（Ｂ／Ｃ）：Ｄ×（Ｂ／Ｃ）
＝Ｂ            ：Ｄ×（Ｂ／Ｃ）      [３]
[３]より、スチレンの割合が[１]と等しくなるので、[１]、[３]よりメタクリル酸メチル、スチレン、無水マレイン酸の存在比は以下のようになる。
メタクリル酸メチル：スチレン：無水マレイン酸
＝Ａ                ：Ｂ      ：Ｄ×（Ｂ／Ｃ）      [４]
[４]の存在比より、各成分の割合は以下のようになる。
メタクリル酸メチル＝｛Ａ／((Ａ＋Ｂ＋Ｄ×(Ｂ／Ｃ))｝×１００
スチレン          ＝｛Ｂ／((Ａ＋Ｂ＋Ｄ×(Ｂ／Ｃ))｝×１００
無水マレイン酸    ＝｛Ｄ×(Ｂ／Ｃ)／((Ａ＋Ｂ＋Ｄ×(Ｂ／Ｃ))｝×１００
【００７３】
（実施例１）
（樹脂粒子製造工程）
スチレン−メタクリル酸メチル−無水マレイン酸共重合体（商品名「ＤＥＮＫＡ  ＲＥＳＩＳＦＹ  Ｒ-２００」、電気化学工業社製、スチレン：５３重量部、メタクリル酸メチル：３０重量部、無水マレイン酸：１７重量部、密度１．１６ｇ／ｃｍ3）１００重量部、及びタルクを含む樹脂組成物１重量部を口径が３０ｍｍの二軸押出機に供給して２４０℃で溶融混練した。続いて、二軸押出機の前端に取り付けたマルチノズル金型〔円状に、直径１．０ｍｍのノズルが２０個、配置されたもの〕の各ノズルから樹脂組成物を押出した。押出した樹脂を、直ちに冷却水槽で冷却した。そして、冷却されたストランド状の樹脂を十分に水切りしたのち、ペレタイザーを用いて小粒状に切断して樹脂粒子を製造した。得られた樹脂粒子は、粒子の長さＬが１．３〜１．８ｍｍで、粒子の径Ｄが１．０〜１．２ｍｍであった。
【００７４】
（含浸工程）
上記樹脂粒子１００重量部を圧力容器中に密閉し、圧力容器内を炭酸ガスで置換した後、炭酸ガスを、含浸圧０．５ＭＰａまで圧入した。２０℃の環境下に静置し、含浸時間２４時間が経過した後、５分間かけて圧力容器内をゆっくりと除圧した。このようにして、樹脂粒子に炭酸ガスを含浸させて、発泡性粒子を得た。
（発泡工程）
上記含浸工程における除圧の後直ぐに、圧力容器から発泡性粒子を取り出した後、炭酸カルシウム０．０８重量部を添加し、混合した。その後、水蒸気を用いて、発泡温度１２８℃で１２０秒撹拌しながら、高圧の発泡槽で、上記含浸物を水蒸気により発泡させた。発泡後に、高圧の発泡槽から粒子を取り出して、塩化水素水溶液で炭酸カルシウムを除去した後に、気流乾燥機にて乾燥を行い、発泡粒子を得た。上述した方法により、得られた発泡粒子の嵩密度を測定したところ、０．１２ｇ／ｃｍ3であった。
【００７５】
（成形工程）
得られた発泡粒子を１日間室温（２３℃）に放置した後、圧力容器中に密閉し、圧力容器内を炭酸ガスで置換した後、炭酸ガスを、含浸圧（ゲージ圧）０．４ＭＰａまで圧入した。２０℃の環境下に静置し、加圧養生を８時間実施した。取り出し後、３０ｍｍ×３００ｍｍ×４００ｍｍの成形用金型に充填し、０．３０ＭＰａの水蒸気にて６０秒間加熱を行い、次いで、発泡成形体の最高面圧が０．０１ＭＰａに低下するまで冷却することで、発泡成形体を得た。
【００７６】
（実施例２）
発泡工程において、発泡温度１２８℃で１５０秒撹拌しながら発泡させたこと以外は実施例１と同様にして、発泡粒子、発泡成形体を得た。
（実施例３）
発泡工程において、発泡温度１３０℃で１２０秒撹拌しながら発泡させたこと以外は実施例１と同様にして、発泡粒子、発泡成形体を得た。
（実施例４）
発泡工程において、発泡温度１３０℃で１５０秒撹拌しながら発泡させたこと以外は実施例１と同様にして、発泡粒子、発泡成形体を得た。
（実施例５）
発泡工程において、発泡温度１３４℃で１２０秒撹拌しながら発泡させたこと以外は実施例１と同様にして、発泡粒子、発泡成形体を得た。
【００７７】
（実施例６）
（樹脂粒子製造工程）
スチレン−メタクリル酸メチル−無水マレイン酸共重合体（商品名「ＤＥＮＫＡ  ＲＥＳＩＳＦＹ  ＫＸ-４０６」、電気化学工業社製、スチレン：７０重量部、メタクリル酸メチル：９重量部、無水マレイン酸：２１重量部、密度１．１５ｇ／ｃｍ3）１００重量部、及びタルクを含む樹脂組成物１重量部を口径が３０ｍｍの二軸押出機に供給して２５４℃で溶融混練した。続いて、二軸押出機の前端に取り付けたマルチノズル金型〔円状に、直径１．０ｍｍのノズルが２０個、配置されたもの〕の各ノズルから樹脂組成物を押出した。押出した樹脂を、直ちに冷却水槽で冷却した。そして、冷却されたストランド状の樹脂を十分に水切りしたのち、ペレタイザーを用いて小粒状に切断して樹脂粒子を製造した。得られた樹脂粒子は、粒子の長さＬが１．３〜１．８ｍｍで、粒子の径Ｄが１．０〜１．２ｍｍであった。
【００７８】
（含浸工程）
上記樹脂粒子１００重量部を圧力容器中に密閉し、圧力容器内を炭酸ガスで置換した後、炭酸ガスを、含浸圧１．０ＭＰａまで圧入した。２０℃の環境下に静置し、含浸時間２４時間が経過した後、５分間かけて圧力容器内をゆっくりと除圧した。このようにして、樹脂粒子に炭酸ガスを含浸させて、発泡性粒子を得た。
（発泡工程）
上記含浸工程における除圧の後直ぐに、圧力容器から発泡性粒子を取り出した後、炭酸カルシウム０．０８重量部を添加し、混合した。その後、水蒸気を用いて、発泡温度１３６℃で１５０秒撹拌しながら、高圧の発泡槽で、上記含浸物を水蒸気により発泡させた。発泡後に、高圧の発泡槽から粒子を取り出して、塩化水素水溶液で炭酸カルシウムを除去した後に、気流乾燥機にて乾燥を行い、発泡粒子を得た。上述した方法により、得られた発泡粒子の嵩密度を測定したところ、０．１２ｇ／ｃｍ3であった。
【００７９】
（成形工程）
得られた発泡粒子を１日間室温（２３℃）に放置した後、圧力容器中に密閉し、圧力容器内を炭酸ガスで置換した後、炭酸ガスを、含浸圧（ゲージ圧）０．４ＭＰａまで圧入した。２０℃の環境下に静置し、加圧養生を８時間実施した。取り出し後、３０ｍｍ×３００ｍｍ×４００ｍｍの成形用金型に充填し、０．４２ＭＰａの水蒸気にて６０秒間加熱を行い、次いで、発泡成形体の最高面圧が０．０１ＭＰａに低下するまで冷却することで、発泡成形体を得た。
【００８０】
（比較例１）
（発泡工程）
スチレン−メタクリル酸メチル−無水マレイン酸共重合体（商品名「ＤＥＮＫＡ  ＲＥＳＩＳＦＹ  Ｒ-２００」、電気化学工業社製、スチレン：５３重量部、メタクリル酸メチル：３０重量部、無水マレイン酸：１７重量部）１００重量部、及びタルクを含む樹脂組成物１重量部及びタルクを含む樹脂組成物をスクリュー径５０ｍｍの第一押出機とスクリュー径６５ｍｍの第二押出機とが連結されたタンデム型押出機に供給して２８０℃にて溶融混練した。
次に、第一単軸押出機の途中から、イソブタン３５重量％及びノルマルブタン６５重量％を含むブタンを樹脂分１００重量部に対して１．８重量部となるように溶融状態の樹脂組成物に圧入して、樹脂組成物中に均一に分散させた。
【００８１】
しかる後、第二押出機の前端部において、溶融状態の樹脂組成物を１７５℃に冷却した後、押出機の前端に取り付けたマルチノズル金型のノズルから樹脂組成物を押出発泡させた。なお、マルチノズル金型は、出口部の直径が１ｍｍのノズルを有していた。
そして、マルチノズル金型のノズルの出口部から押出発泡された樹脂押出物を回転刃によって切断した後に直ちに冷却して略球状の再発泡性を有する発泡粒子を製造した。樹脂押出物は、マルチノズル金型のノズルから押出された直後の未発泡部と、この未発泡部に連続する発泡途上の発泡部とからなっていた。樹脂押出物は、ノズルの出口部の開口端において切断されており、樹脂押出物の切断は未発泡部において行われていた。
（成形工程）
得られた発泡粒子を、３０ｍｍ×３００ｍｍ×４００ｍｍの成形用金型に充填し、０．４２ＭＰａの水蒸気にて６０秒間加熱を行い、次いで、発泡成形体の最高面圧が０．０１ＭＰａに低下するまで冷却することで、発泡成形体を得た。
【００８２】
（比較例２）
第一単軸押出機の途中から、イソブタン３５重量％及びノルマルブタン６５重量％を含むブタンを樹脂分１００重量部に対して２．５重量部となるように溶融状態の樹脂組成物に圧入して、樹脂組成物中に均一に分散させたこと以外は実施例１と同様にして、発泡粒子、発泡成形体を作製した。
上記実施例及び比較例の発泡剤含浸法の種類、基材樹脂のＴｇ、発泡粒子の気泡面積比、気泡数比及び界面アスペクト比、発泡粒子の嵩倍数を表１にまとめて示す。また、上記実施例１〜２及び比較例１〜２の発泡成形体の気泡面積比、気泡数比及び界面アスペクト比、発泡成形体の倍数を表２にまとめて示す。更に、実施例及び比較例の発泡粒子の断面写真を図１〜８に、実施例１〜２及び比較例１〜２の発泡成形体の断面写真を図９〜１２に示す。これら図中、（ａ）は内部、（ｂ）は表層の写真である。
【００８３】
（繊維強化複合体製造工程）
コア材として実施例１及び２ならびに比較例１で作製した発泡粒子を、１２ｍｍ×３００ｍｍ×４００ｍｍの成形用金型に充填し、水蒸気にて加熱を行い、次いで発泡成形体の最高面圧が０．０１ＭＰａに低下するまで冷却することで、発泡成形体を製造し、一辺１５０ｍｍの平面正方形状に切り出してコア材用発泡成形体を得た。
これに対し繊維強化樹脂材（繊維強化プラスチック）として、炭素繊維からなる綾織の織物に樹脂含浸されている面材（三菱レイヨン社製、商品名「パイロフィルプリプレグ  ＴＲ３５２３−３９５ＧＭＰ」、目付：２００ｇ／ｍ2、厚み：０．２３ｍｍ）を４枚用意した。面材は、一辺１５０ｍｍの平面正方形状であり、面材には、熱硬化性樹脂として未硬化のエポキシ樹脂が４０質量％含有されていた。
【００８４】
２枚の面材をそれらの経糸の長さ方向が互いに９０°の角度をなすように重ね合わせて多層面材とした。それをコア材用発泡成形体の表裏にそれぞれ配置し、積層体を得た。
続いて、上記積層体を平板金型間に配設し、厚み１１ｍｍのスペーサーを配置した平板金型を型締めすることによって、プレス成形し、繊維強化プラスチックを発泡体に熱接着させ、コア材部及び多層面材からなる表層部を備えた繊維強化複合体を作製した。
なお、プレス成形時には、積層体が１２０℃となるようにし、８分保持することによって、繊維強化樹プラスチックに含有されている樹脂を硬化させて、繊維強化プラスチックの繊維どうしを硬化したエポキシ樹脂で結着、固定して繊維強化プラスチックを発泡体の両面に積層一体化させて繊維強化複合体を製造した。
しかる後、繊維強化複合体を３０℃以下に冷却した後、平板金型を開いて繊維強化複合体を取り出して繊維強化複合体を得た。
【００８５】
【表１】
0006484206.tif 000002
【００８６】
【表２】
0006484206.tif 000003
【００８７】
表１及び２から、特定の範囲の気泡面積比を有する発泡粒子から得られた発泡成形体及び特定の範囲の気泡面積比を有する発泡成形体は、優れた機械的物性を有していることが分かる。
【００８８】
（実施例７）
（樹脂粒子製造工程）
スチレン−メタクリル酸メチル−無水マレイン酸共重合体（商品名「ＤＥＮＫＡ  ＲＥＳＩＳＦＹ  ＫＸ-４３５」、電気化学工業社製、スチレン：６１重量部、メタクリル酸メチル：１２重量部、無水マレイン酸：２７重量部、密度１．１５ｇ／ｃｍ3）１００重量部を８０重量部とし、残りの２０重量部をスチレン−無水マレイン酸−Ｎ−フェニルマレイミド共重合体（商品名「ＤＥＮＫＡ  ＩＰ  ＭＳ−ＮＩＰ」、電気化学工業社製、スチレン：６７重量部、無水マレイン酸：５重量部、Ｎ−フェニルマレイミド：２７重量部、密度１．１８ｇ／ｃｍ3、ガラス転移温度Ｔｇ１８６℃）１００重量部、及びタルクを含む樹脂組成物１重量部を口径が３０ｍｍの二軸押出機に供給して２６５℃で溶融混練した。続いて、二軸押出機の前端に取り付けたマルチノズル金型〔円状に、直径１．０ｍｍのノズルが２０個、配置されたもの〕の各ノズルから樹脂組成物を押出した。押出した樹脂を、直ちに冷却水槽で冷却した。そして、冷却されたストランド状の樹脂を十分に水切りしたのち、ペレタイザーを用いて小粒状に切断して樹脂粒子を製造した。得られた樹脂粒子は、粒子の長さＬが１．３〜１．８ｍｍで、粒子の径Ｄが１．０〜１．２ｍｍであった。
【００８９】
（含浸工程）
上記樹脂粒子１００重量部を圧力容器中に密閉し、圧力容器内を炭酸ガスで置換した後、炭酸ガスを、含浸圧０．５ＭＰａまで圧入した。２０℃の環境下に静置し、含浸時間２４時間が経過した後、５分間かけて圧力容器内をゆっくりと除圧した。このようにして、樹脂粒子に炭酸ガスを含浸させて、発泡性粒子を得た。
（発泡工程）
上記含浸工程における除圧の後直ぐに、圧力容器から発泡性粒子を取り出した後、炭酸カルシウム０．０８重量部を添加し、混合した。その後、水蒸気を用いて、発泡温度１４６℃で１５０秒撹拌しながら、高圧の発泡槽で、上記含浸物を水蒸気により発泡させた。発泡後に、高圧の発泡槽から粒子を取り出して、塩化水素水溶液で炭酸カルシウムを除去した後に、気流乾燥機にて乾燥を行い、発泡粒子を得た。上述した方法により、得られた発泡粒子の嵩密度を測定したところ、０．１２ｇ／ｃｍ3であった。
【００９０】
（成形工程）
得られた発泡粒子を１日間室温（２３℃）に放置した後、圧力容器中に密閉し、圧力容器内を炭酸ガスで置換した後、炭酸ガスを、含浸圧（ゲージ圧）０．４ＭＰａまで圧入した。２０℃の環境下に静置し、加圧養生を８時間実施した。取り出し後、３０ｍｍ×３００ｍｍ×４００ｍｍの成形用金型に充填し、０．４５ＭＰａの水蒸気にて６０秒間加熱を行い、次いで、発泡成形体の最高面圧が０．０１ＭＰａに低下するまで冷却することで、発泡成形体を得た。
【００９１】
（実施例８）
樹脂粒子製造工程において、スチレン−メタクリル酸メチル−無水マレイン酸共重合体１００重量部を８５重量部とし、残りの１５重量部をスチレン−無水マレイン酸−Ｎ−フェニルマレイミド共重合体としたこと以外は実施例７と同様にして、発泡粒子、発泡成形体を得た。
【００９２】
（実施例９）
樹脂粒子製造工程において、スチレン−メタクリル酸メチル−無水マレイン酸共重合体１００重量部を９０重量部とし、残りの１０重量部をスチレン−無水マレイン酸−Ｎ−フェニルマレイミド共重合体とし、発泡温度を１４３℃としたこと以外は実施例７と同様にして、発泡粒子を得た。
【００９３】
（成形工程）
得られた発泡粒子を１日間室温（２３℃）に放置した後、圧力容器中に密閉し、圧力容器内を炭酸ガスで置換した後、炭酸ガスを、含浸圧（ゲージ圧）０．４ＭＰａまで圧入した。２０℃の環境下に静置し、加圧養生を８時間実施した。取り出し後、３０ｍｍ×３００ｍｍ×４００ｍｍの成形用金型に充填し、０．４３ＭＰａの水蒸気にて６０秒間加熱を行い、次いで、発泡成形体の最高面圧が０．０１ＭＰａに低下するまで冷却することで、発泡成形体を得た。
【００９４】
上記実施例の発泡剤含浸法の種類、基材樹脂のＴｇ、発泡粒子の気泡面積比、気泡数比及び界面アスペクト比、発泡粒子の嵩倍数を表３にまとめて示す。また、上記実施例７〜９の発泡成形体の気泡面積比、気泡数比及び界面アスペクト比、発泡成形体の倍数を表４にまとめて示す。更に、実施例７〜９の発泡粒子の断面写真を図１３〜１５に、実施例７〜９の発泡成形体の断面写真を図１６〜１８に示す。これら図中、（ａ）は内部、（ｂ）は表層の写真である。
【００９５】
【表３】
0006484206.tif 000004
【００９６】
【表４】
0006484206.tif 000005
【００９７】
表３及び４から、基材樹脂としてマレイミド系単量体を更に含む共重合体から構成される発泡成形体は、優れた機械的物性を有しつつ、優れた耐熱性も有していることが分かる。
【図１】
0006484206.tif 000006
【図２】
0006484206.tif 000007
【図３】
0006484206.tif 000008
【図４】
0006484206.tif 000009
【図５】
0006484206.tif 000010
【図６】
0006484206.tif 000011
【図７】
0006484206.tif 000012
【図８】
0006484206.tif 000013
【図９】
0006484206.tif 000014
【図１０】
0006484206.tif 000015
【図１１】
0006484206.tif 000016
【図１２】
0006484206.tif 000017
【図１３】
0006484206.tif 000018
【図１４】
0006484206.tif 000019
【図１５】
0006484206.tif 000020
【図１６】
0006484206.tif 000021
【図１７】
0006484206.tif 000022
【図１８】
0006484206.tif 000023